Précurseur de matériau de cathode, dans lequel le précurseur de matériau de cathode est préparé par une réaction de co-précipitation, une valeur de pH d'un système est commandée entre 10 et 12 dans la réaction de co-précipitation ; et après que la réaction de co-précipitation ait atteint l'équilibre, une différence entre des probabilités de défaut d'empilement de déformation f D de cristaux dans le système mesurées dans deux périodes de temps arbitraires à un intervalle de 4 h est supérieure ou égale à 0,7 %, et la probabilité de défaut d'empilement de déformation f D est calculée par une formule : f D =0,19FWHM (101) –0,055FWHM (102) –0,5/D （001） , où FWHM (101) est une demi-largeur de pic d’un pic de diffraction (101), FWHM (102) est une demi-largeur de pic d’un pic de diffraction (102), et D (001) est une taille de grain d'une face de cristal (001), la formule chimique du précurseur de matériau de cathode étant Ni x Co y Mn z (OH) 2 , dans laquelle 0 ≤ x ≤ 1, 0 ≤ y ≤ 0,9, 0 ≤ z ≤ 0,9, et x + y + z = 1. Précurseur de matériau de cathode selon la revendication 1, dans lequel après que la réaction de co-précipitation a atteint l'équilibre, la probabilité de défaut d'empilement de déformation f D des cristaux dans le système est de 1 % à 10 %. Précurseur de matériau de cathode selon la revendication 1, dans lequel le précurseur de matériau de cathode a une valeur span de distribution de taille de particule supérieure ou égale à 1,30, où span=(D 90 -D 10 )/D 50 . Procédé de préparation pour le précurseur de matériau de cathode selon l'une quelconque des revendications 1 à 3, comprenant les étapes suivantes consistant à : (1) mélanger une solution de sel métallique contenant du nickel, du cobalt et du manganèse avec un agent de précipitation, un agent complexant et une solution de base alcaline pour une réaction pour obtenir une solution mixte, où une valeur de pH d'un système est commandée entre 10 et 12 pendant la réaction, et après qu'une taille de particule D50 du cristal précurseur obtenu ait atteint 1 à 15 µm, ajuster la valeur de pH du système pour commander la réaction de co-précipitation pour atteindre un équilibre ; et (2) effectuer une séparation solide-liquide sur la solution mixte obtenue à l'étape (1) pour obtenir un solide, et laver et sécher le solide pour obtenir le précurseur de matériau de cathode. Procédé de préparation pour le précurseur de matériau de cathode selon la revendication 4, dans lequel à l'étape (1), l'ajustement de la valeur de pH comprend une augmentation de la valeur de pH du système de 0,02 à 0,04 lorsque la D50 du cristal de précurseur est supérieure ou égale à 0,3 µm par rapport à une taille de particule cible, et une diminution de la valeur de pH du système de 0,03 à 0,06 lorsque la D50 du cristal de précurseur est inférieure ou égale à 0,3 µm par rapport à la taille de particule cible. Procédé de préparation pour un matériau de cathode, comprenant les étapes suivantes consistant à : mélanger le précurseur de matériau de cathode selon l’une quelconque des revendications 1 à 3 avec une source de lithium et un additif, effectuer un frittage primaire dans une atmosphère aérobie pour obtenir un matériau principalement fritté ; et broyer le matériau principalement fritté, mélanger avec l'additif, et effectuer un frittage secondaire dans une atmosphère aérobie pour obtenir le matériau de cathode. Procédé de préparation du matériau de cathode selon la revendication 6, dans lequel l'additif est un composé contenant au moins l'un des éléments Ni, Co, Mn, Zr, Al, Mg, Ti, Sr, W, Y, Mo, Sb, Nb, Sn, Zn, La, Ce, B et F, ou une combinaison de composés contenant au moins l'un des éléments Ni, Co, Mn, Zr, Al, Mg, Ti, Sr, W, Y, Mo, Sb, Nb, Sn, Zn, La, Ce, B et F. Matériau de cathode, préparé par le procédé de préparation selon l’une quelconque des revendications 6 et 7, la formule chimique du matériau de cathode étant Li 1+a Ni x Co y Mn z M b O 2 @N c , dans laquelle 0 ≤ a ≤ 0,2, 0 ≤ B ≤ 0,03, 0 ≤ c ≤ 0,04, et M et N sont au moins l'un des éléments Ni, Co, Mn, Zr, Al, Mg, Ti, Sr, W, Y, Mo, Sb, Nb, Sn, Zn, La, Ce, B et F. Utilisation du matériau de cathode selon la revendication 8 dans la préparation d’une batterie lithium-ion.